(57)【特許請求の範囲】
【請求項１】
基材と、前記基材の少なくとも一方の面に積層された粘着剤層とを備えたガラスダイシング用粘着シートであって、
前記基材の厚さが、３０μｍ以上、１３０μｍ未満であり、
前記粘着剤層の１００℃における貯蔵弾性率が、６〜５０ｋＰａである
ことを特徴とするガラスダイシング用粘着シート。
【請求項２】
前記粘着剤層の厚さは、５〜２５μｍであることを特徴とする請求項１に記載のガラスダイシング用粘着シート。
【請求項３】
前記粘着剤層の２３℃における貯蔵弾性率は、３０〜１００ｋＰａであることを特徴とする請求項１または２に記載のガラスダイシング用粘着シート。
【請求項４】
前記粘着剤層の前記基材とは反対側の面を無アルカリガラスに貼付し、２０分間静置した後における、前記ガラスダイシング用粘着シートの前記無アルカリガラスに対する粘着力は、８０００〜２５０００ｍＮ／２５ｍｍであることを特徴とする請求項１〜３の何れか一項に記載のガラスダイシング用粘着シート。
【請求項５】
前記粘着剤層における、ＪＩＳ  Ｚ０２３７：１９９１に記載された方法において剥離速度を１ｍｍ／分に変更した条件によりプローブタックを用いて測定したエネルギー量は、０．０１〜５ｍＪ／５ｍｍφであることを特徴とする請求項１〜４の何れか一項に記載のガラスダイシング用粘着シート。
【請求項６】
前記粘着剤層は、エネルギー線硬化性の粘着剤からなることを特徴とする請求項１〜５の何れか一項に記載のガラスダイシング用粘着シート。
【請求項７】
前記粘着剤層は、側鎖にエネルギー線硬化性基が導入された（メタ）アクリル酸エステル共重合体（Ａ）を含有する粘着剤組成物から形成された粘着剤からなることを特徴とする請求項６に記載のガラスダイシング用粘着シート。
【請求項８】
前記粘着剤組成物は、前記（メタ）アクリル酸エステル共重合体（Ａ）以外のエネルギー線硬化性化合物（Ｂ）をさらに含有することを特徴とする請求項７に記載のガラスダイシング用粘着シート。
【請求項９】
前記粘着剤組成物は、さらに架橋剤（Ｃ）を含有することを特徴とする請求項７または８に記載のガラスダイシング用粘着シート。
【請求項１０】
前記基材の２３℃における貯蔵弾性率は、１００〜８０００ＭＰａであることを特徴とする請求項１〜９の何れか一項に記載のガラスダイシング用粘着シート。
【請求項１１】
請求項７に記載のガラスダイシング用粘着シートを製造する方法であって、
少なくとも（メタ）アクリル酸アルキルエステルモノマー（Ａ１）および反応性の官能基を有する官能基含有モノマー（Ａ２）を共重合したアクリル系共重合体（ＡＰ）と、
前記官能基含有モノマー（Ａ２）の官能基と反応可能な官能基およびエネルギー線硬化性の炭素−炭素二重結合を有するエネルギー線硬化性基含有化合物（Ａ３）と
を反応させて、側鎖にエネルギー線硬化性基が導入された（メタ）アクリル酸エステル共重合体（Ａ）を調製する工程、および
当該（メタ）アクリル酸エステル共重合体（Ａ）を含有する粘着剤組成物を使用して、基材の少なくとも一方の面に粘着剤層を積層する工程
を含むことを特徴とするガラスダイシング用粘着シートの製造方法。
【請求項１２】
前記アクリル系共重合体（ＡＰ）と前記エネルギー線硬化性基含有化合物（Ａ３）との反応を、ジルコニウムを含有する有機化合物、チタンを含有する有機化合物およびスズを含有する有機化合物から選択される少なくとも１種の有機金属触媒（Ｄ）の存在下で行うことを特徴とする請求項１１に記載のガラスダイシング用粘着シートの製造方法。
【発明の詳細な説明】
【技術分野】
【０００１】
本発明は、ガラス板をダイシングしてガラスチップを得るのに用いられる、ガラスダイシング用粘着シート、およびその製造方法に関するものである。
【背景技術】
【０００２】
携帯電話やスマートフォンに搭載されるカメラモジュールを製造する上で、微細なガラス片が必要となる。このようなガラス片は、ダイシングシートを用いて、一枚のガラス板をダイシングすることで得ることができる。すなわち、ダイシングシートにガラス板を貼付した後、ダイシングブレードにて当該ガラス板を切断することで、個片化されたガラス（以下、「ガラスチップ」という場合がある。）を得ることができる。近年、スマートフォン等の薄型化が進み、搭載されるカメラモジュールも小型化する結果、より薄く微細なガラスチップ（以下「小チップ」という場合がある。）を製造する必要が生じている。
【０００３】
ガラスといった脆い材料をダイシングする場合、チッピングが生じ易い。ここでチッピングとは、ダイシングの際にガラスチップの端部や切断面が欠けることを意味する。チッピングの発生は、ガラス板の厚さが薄くなるほど顕著になる。
【０００４】
特許文献１には、基材フィルム上に粘着剤層が設けられたガラス基板ダイシング用粘着シートが開示されている。この特許文献１には、基材フィルムとして厚さ１３０μｍ以上且つ引張り弾性率１ＧＰａ以上のフィルムを使用し、さらに粘着剤層の厚さを９μｍ以下とすることで、ダイシングブレードの圧力による粘着シートの変形を小さくすることができ、チッピングおよびチップ飛散の発生を抑えることができると開示されている（特許文献１の段落００１０）。
【先行技術文献】
【特許文献】
【０００５】
【特許文献１】特許第３８３８６３７号
【発明の概要】
【発明が解決しようとする課題】
【０００６】
近年、カメラモジュールの小型化が進み、必要とされるガラスチップのサイズも非常に小さくなっている。特許文献１に開示されている粘着シートでは、このような小チップのチッピングを十分に抑制することができない。
【０００７】
本発明は、上記のような実状に鑑みてなされたものであり、チッピングを抑制して、効率良くガラス板をダイシングできるガラスダイシング用粘着シート、およびその製造方法を提供することを目的とする。
【課題を解決するための手段】
【０００８】
上記目的を達成するために、第１に本発明は、基材と、前記基材の少なくとも一方の面に積層された粘着剤層とを備えたガラスダイシング用粘着シートであって、前記基材の厚さが、３０μｍ以上、１３０μｍ未満であり、前記粘着剤層の１００℃における貯蔵弾性率が、６〜５０ｋＰａであることを特徴とするガラスダイシング用粘着シートを提供する（発明１）。
【０００９】
上記発明（発明１）では、基材が上述の厚さを有することで、ガラスダイシング用粘着シートとしてのハンドリング性が良好となる。さらに、粘着剤層が上述の１００℃における貯蔵弾性率を示すことにより、ダイシング時の摩擦熱によって粘着剤層の温度が約１００℃といった高温になった際に、ダイシング時における揺れの発生が十分に抑えられる結果、薄いガラス板を小チップにダイシングする場合でも、チッピングの発生を抑制することができる。基材の厚さと粘着剤層の弾性率とを上述のようにコントロールすることで、薄いガラス板から小チップを効率良く得ることが可能となる。
【００１０】
上記発明（発明１）において、前記粘着剤層の厚さは、５〜２５μｍであることが好ましい（発明２）。
【００１１】
上記発明（発明１，２）において、前記粘着剤層の２３℃における貯蔵弾性率は、３０〜１００ｋＰａであることが好ましい（発明３）。
【００１２】
上記発明（発明１〜３）において、前記粘着剤層の前記基材とは反対側の面を無アルカリガラスに貼付し、２０分間静置した後における、前記ガラスダイシング用粘着シートの前記無アルカリガラスに対する粘着力は、８０００〜２５０００ｍＮ／２５ｍｍであることが好ましい（発明４）。
【００１３】
上記発明（発明１〜４）において、前記粘着剤層における、ＪＩＳ  Ｚ０２３７：１９９１に記載された方法において剥離速度を１ｍｍ／分に変更した条件によりプローブタックを用いて測定したエネルギー量は、０．０１〜５ｍＪ／５ｍｍφであることが好ましい（発明５）。
【００１４】
上記発明（発明１〜５）において、前記粘着剤層は、エネルギー線硬化性の粘着剤からなることが好ましい（発明６）。
【００１５】
上記発明（発明６）において、前記粘着剤層は、側鎖にエネルギー線硬化性基が導入された（メタ）アクリル酸エステル共重合体（Ａ）を含有する粘着剤組成物から形成された粘着剤からなることが好ましい（発明７）。
【００１６】
上記発明（発明７）において、前記粘着剤組成物は、前記（メタ）アクリル酸エステル共重合体（Ａ）以外のエネルギー線硬化性化合物（Ｂ）をさらに含有することが好ましい（発明８）。
【００１７】
上記発明（発明７，８）において、前記粘着剤組成物は、さらに架橋剤（Ｃ）を含有することが好ましい（発明９）。
【００１８】
上記発明（発明１〜９）において、前記基材の２３℃における貯蔵弾性率は、１００〜８０００ＭＰａであることが好ましい（発明１０）。
【００１９】
第２に本発明は、前記ガラスダイシング用粘着シート（発明７）を製造する方法であって、少なくとも（メタ）アクリル酸アルキルエステルモノマー（Ａ１）および反応性の官能基を有する官能基含有モノマー（Ａ２）を共重合したアクリル系共重合体（ＡＰ）と、前記官能基含有モノマー（Ａ２）の官能基と反応可能な官能基およびエネルギー線硬化性の炭素−炭素二重結合を有するエネルギー線硬化性基含有化合物（Ａ３）とを反応させて、側鎖にエネルギー線硬化性基が導入された（メタ）アクリル酸エステル共重合体（Ａ）を調製する工程、および当該（メタ）アクリル酸エステル共重合体（Ａ）を含有する粘着剤組成物を使用して、基材の少なくとも一方の面に粘着剤層を積層する工程を含むことを特徴とするガラスダイシング用粘着シートの製造方法を提供する（発明１１）。
【００２０】
上記発明（発明１１）においては、前記アクリル系共重合体（ＡＰ）と前記エネルギー線硬化性基含有化合物（Ａ３）との反応を、ジルコニウムを含有する有機化合物、チタンを含有する有機化合物およびスズを含有する有機化合物から選択される少なくとも１種の有機金属触媒（Ｄ）の存在下で行うことが好ましい（発明１２）。
【発明の効果】
【００２１】
本発明に係るガラスダイシング用粘着シート、および本発明に係る製造方法により製造されるガラスダイシング用粘着シートによれば、チッピングを抑制して、効率良くガラス板をダイシングできる。
【発明を実施するための形態】
【００２２】
以下、本発明の実施形態について説明する。
本実施形態に係るガラスダイシング用粘着シート（以下、単に「粘着シート」という場合がある。）は、基材と、基材の一方の面に積層された粘着剤層とを備えて構成される。
【００２３】
本実施形態に係るガラスダイシング用粘着シートでは、基材の厚さが、３０μｍ以上、１３０μｍ未満である。また、粘着剤層の１００℃における貯蔵弾性率が、６〜５０ｋＰａである。
【００２４】
本実施形態に係るガラスダイシング用粘着シートでは、基材が上記厚さを有することで、ガラスダイシングに関するハンドリング性が良好となる。また、粘着剤層の１００℃における貯蔵弾性率が上記範囲であることで、ダイシングの際に生じる摩擦熱により、粘着剤層が高温状態になる場合であっても、粘着シートの揺れが抑制される。これにより、ガラスチップ同士の衝突や、ガラス板やガラスチップの切断面とダイシングブレードとの意図しない衝突が抑制され、チッピングの発生が抑制される。これらの結果、薄いガラス板から小チップを効率良く得ることが可能となる。
【００２５】
１．基材
本実施形態に係るガラスダイシング用粘着シートでは、基材の厚さが、３０μｍ以上、１３０μｍ未満であり、５０μｍ以上、１２０μｍ以下であることが好ましく、特に７０μｍ以上、１１０μｍ以下であることが好ましい。基材の厚さが３０μｍ未満であると、ダイシング工程の際に粘着シートの揺れが発生し易くなり、粘着シート上においてガラス板が動き易くなる結果、チッピングが発生し易くなり、さらにはダイシフトも発生し易くなる。なお、ダイシフトとは、ダイシングの際にガラス板が粘着シート上の本来の位置からずれてしまうことを意味する。ダイシフトが生じた状態でダイシングをさらに進めると、意図した位置でガラス板を切断できなくなってしまい、その結果、所望の形状を有するガラスチップを得ることができなくなる。また、基材の厚さが３０μｍ未満であると、粘着シートを取り扱う際やエキスパンド工程の際に破断し易くなる。一方、基材の厚さが１３０μｍ以上であると、粘着シート全体の柔軟性が低下し、リングフレームやダイシング用の治具に貼付する際や、ガラス板をダイシングする際に、粘着シートがリングフレームや治具から脱落し易くなる。
【００２６】
本実施形態に係るガラスダイシング用粘着シートでは、基材の２３℃における貯蔵弾性率は、１００〜８０００ＭＰａであることが好ましく、特に１５００〜７０００ＭＰａであることが好ましく、さらには２０００〜６０００ＭＰａであることが好ましい。基材の２３℃における貯蔵弾性率が１００ＭＰａ以上であることで、ダイシング工程における粘着シートの揺れの発生が低減され、粘着シート上におけるガラス板の動きが抑制される結果、チッピングを効果的に抑制できるとともに、ダイシフトも抑制することができる。また、基材の２３℃における貯蔵弾性率が８０００ＭＰａ以下であることで、基材の柔軟性が確保され、基材の延伸性（エキスパンド性）がより優れたものとなる。これにより、エキスパンド工程時において、粘着シートがより優れたエキスパンド性を示し、ダイシング後のガラスチップのピックアップを良好に行うことができる。なお、基材の２３℃における貯蔵弾性率は、動的弾性率測定装置（ティー・エイ・インスツルメント社製，製品名「ＤＭＡ  Ｑ８００」）を使用して、以下の条件で測定したものである。
試験開始温度：０℃
試験終了温度：２００℃
昇温速度：３℃／分
周波数：１１Ｈｚ
振幅：２０μｍ
【００２７】
本実施形態に係るガラスダイシング用粘着シートの基材は、上述した厚さを有する限り、その構成材料は特に限定されない。基材は、樹脂系の材料を主材とするフィルム（樹脂フィルム）を含むものであってよい。好ましくは、基材は樹脂フィルムのみからなる。樹脂フィルムの具体例としては、エチレン−酢酸ビニル共重合体フィルム、エチレン−（メタ）アクリル酸共重合体フィルム、エチレン−（メタ）アクリル酸エステル共重合体フィルム等のエチレン系共重合フィルム；ポリエチレンフィルム、ポリプロピレンフィルム、ポリブテンフィルム、ポリブタジエンフィルム、ポリメチルペンテンフィルム、エチレン−ノルボルネン共重合体フィルム、ノルボルネン樹脂フィルム等のポリオレフィン系フィルム；ポリ塩化ビニルフィルム、塩化ビニル共重合体フィルム等のポリ塩化ビニル系フィルム；ポリエチレンテレフタレートフィルム、ポリブチレンテレフタレートフィルム等のポリエステル系フィルム；ポリウレタンフィルム；ポリイミドフィルム；ポリスチレンフィルム；ポリカーボネートフィルム；フッ素樹脂フィルム等が挙げられる。ポリエチレンフィルムの例としては、低密度ポリエチレン（ＬＤＰＥ）フィルム、直鎖低密度ポリエチレン（ＬＬＤＰＥ）フィルム、高密度ポリエチレン（ＨＤＰＥ）フィルム等が挙げられる。また、これらの架橋フィルム、アイオノマーフィルムといった変性フィルムも用いられる。基材は、これらの１種からなるフィルムでもよいし、これらを２種類以上組み合わせた積層フィルムであってもよい。これらの中でも、前述の貯蔵弾性率を達成し易いという観点から、ポリエチレンテレフタレートフィルムを使用することが好ましい。なお、本明細書における「（メタ）アクリル酸」は、アクリル酸およびメタクリル酸の両方を意味する。他の類似用語についても同様である。
【００２８】
基材においては、上記のフィルム内に、顔料、染料、難燃剤、可塑剤、帯電防止剤、滑剤、フィラー等の各種添加剤が含まれていてもよい。顔料としては、例えば、二酸化チタン、カーボンブラック等が挙げられる。また、フィラーとしては、メラミン樹脂のような有機系材料、ヒュームドシリカのような無機系材料およびニッケル粒子のような金属系材料が例示される。これらの添加剤の含有量としては、特に限定されないものの、基材が所望の機能を発揮し且つ平滑性や柔軟性を失わない範囲とすることが好ましい。
【００２９】
粘着剤層を硬化させるために照射するエネルギー線として紫外線を用いる場合、基材は紫外線に対して透過性を有することが好ましい。また、当該エネルギー線として電子線を用いる場合、基材は電子線に対して透過性を有することが好ましい。
【００３０】
基材における粘着剤層側の面は、粘着剤層との密着性を高めるために、プライマー処理、コロナ処理、プラズマ処理、粗面化処理（マット加工）等の表面処理が施されてもよい。粗面化処理としては、例えば、エンボス加工法、サンドブラスト加工法等が挙げられる。また、基材における粘着剤層とは反対側の面には各種の塗膜が設けられていてもよい。
【００３１】
２．粘着剤層
（１）粘着剤層の厚さおよび物性
粘着剤層の１００℃における貯蔵弾性率は、６〜５０ｋＰａであり、７〜４０ｋＰａであることが好ましく、特に１０〜３０であることが好ましい。一般に、ガラスダイシング用粘着シートでは、ダイシングの際に摩擦熱が生じ、粘着剤層が約１００℃といった高温状態になる。このような高温状態において、粘着剤層が６ｋＰａ未満といった低い貯蔵弾性率を示すと、ダイシングの際に粘着シートに揺れが生じてしまい、ガラス板やガラスチップが粘着シート上で動き易くなる結果、チッピングが生じてしまう。また、当該貯蔵弾性率が、５０ｋＰａよりも高い場合、それに伴い２３℃における貯蔵弾性率（粘着剤層が後述するエネルギー線硬化性の粘着剤からなる場合、エネルギー線照射前の２３℃における貯蔵弾性率）も高くなり易く、良好な粘着性を得にくくなる。その結果、ガラス板およびガラスチップを粘着シート上に良好に保持しにくくなり、ダイシング時におけるチッピングを十分に抑制することができない。なお、本明細書においては、粘着剤層が後述するエネルギー線硬化性の粘着剤からなる場合、当該貯蔵弾性率はエネルギー線照射前に測定された値とする。また、粘着剤層のエネルギー線照射前の１００℃における貯蔵弾性率の測定方法は、後述する試験例に示す通りである。
【００３２】
粘着剤層の２３℃における貯蔵弾性率は、３０〜１００ｋＰａであることが好ましく、特に４０〜９０ｋＰａであることが好ましく、さらには５０〜８０ｋＰａであることが好ましい。当該貯蔵弾性率が上記範囲であることにより、ガラスダイシング用粘着シートは良好な粘着力を発揮することができ、これにより、ガラスチップが粘着シートに良好に保持され、ダイシング時におけるチッピングを効果的に抑制できるとともに、ダイシフトおよびチップ飛散も抑制することができる。なお、本明細書においては、粘着剤層が後述するエネルギー線硬化性の粘着剤からなる場合、当該貯蔵弾性率はエネルギー線照射前に測定された値とする。また、粘着剤層のエネルギー線照射前の２３℃における貯蔵弾性率の測定方法は、後述する試験例に示す通りである。
【００３３】
本実施形態に係るガラスダイシング用粘着シートにおいて、粘着剤層の厚さは、５〜２５μｍであることが好ましく、７〜２０μｍであることがより好ましく、特に８〜１９μｍであることが好ましく、さらには９〜１５μｍであることが好ましく、またさらには１０〜１２μｍであることが好ましい。粘着剤層の厚さが５μｍ以上であることで、粘着力の制御が容易となり、チッピングを効果的に抑制できるとともに、ダイシフトおよびチップ飛散も抑制することができる。また、粘着剤層の厚さが２５μｍ以下であることで、ダイシングの際の粘着剤層の揺れの発生がより低減され、粘着シート上におけるガラス板の動きが効果的に抑制される結果、チッピングを効果的に抑制できるとともに、ダイシフトも抑制することができる。
【００３４】
粘着剤層における、プローブタックを用いて測定したエネルギー量（本明細書において「タック値」ともいう。）は、０．０１〜５ｍＪ／５ｍｍφであることが好ましく、特に０．１３〜４ｍＪ／５ｍｍφであることが好ましく、さらには０．１８〜３．５ｍＪ／５ｍｍφであることが好ましい。タック値が上記範囲であることにより、ガラスチップがガラスダイシング用粘着シートに良好に保持される結果、ダイシング時におけるチップ飛散の発生を抑制することができる。なお、本明細書においては、粘着剤層が後述するエネルギー線硬化性の粘着剤からなる場合、当該タック値はエネルギー線照射前に測定された値とする。また、本明細書においてタック値は、ＪＩＳ  Ｚ０２３７：２００９に記載された方法において、剥離速度を１ｍｍ／分に変更した条件により測定したものであり、詳細は後述する試験例に示す通りである。
【００３５】
粘着剤層が後述するエネルギー線硬化性の粘着剤からなる場合、粘着剤層のエネルギー線照射後の２３℃における引張弾性率は、１５〜７０ＭＰａであることが好ましく、特に５０〜６０ＭＰａであることが好ましく、さらには２３〜５０ＭＰａであることが好ましい。当該引張弾性率が１５ＭＰａ以上であることで、エネルギー線照射後のガラスチップのピックアップを良好に行うことができる。また、当該引張弾性率が７０ＭＰａ以下であることで、ガラスダイシング用粘着シートのエキスパンド性がより優れたものとなり、ピックアップを良好に行うことができる。なお、粘着剤層のエネルギー線照射前の２３℃における引張弾性率の測定方法は、後述する試験例に示す通りである。
【００３６】
粘着剤層を構成する粘着剤のゲル分率は、１２．５〜１００％であることが好ましく、特に３７．５〜１００％であることが好ましく、さらには５０〜９５％であることが好ましい。粘着剤のゲル分率が上記の範囲内にあると、上述した粘着剤層の物性を満たし易くなる。また、粘着剤のゲル分率が１２．５％以上であることで、粘着剤の凝集力が良好なものとなり、粘着剤層の耐久性が維持される。
【００３７】
（２）粘着剤層を構成する粘着剤
粘着剤層を構成する粘着剤は、非硬化性の粘着剤であってもよいし、硬化性の粘着剤であってもよい。また、硬化性の粘着剤は、硬化前の状態であってもよいし、硬化後の状態であってもよい。粘着剤層が多層からなる場合には、非硬化性の粘着剤と硬化性の粘着剤とを組み合わせたものであってもよい。非硬化性の粘着剤としては、例えば、アクリル系粘着剤、ゴム系粘着剤、シリコーン系粘着剤、ウレタン系粘着剤、ポリエステル系粘着剤、ポリビニルエーテル系粘着剤等が挙げられる。硬化性の粘着剤としては、例えば、エネルギー線硬化性粘着剤、熱硬化性粘着剤等が挙げられる。
【００３８】
本実施形態に係るガラスダイシング用粘着シートでは、粘着剤層が、エネルギー線硬化性の粘着剤からなることが好ましく、特にエネルギー線硬化性のアクリル系粘着剤からなることが好ましい。粘着剤層が、エネルギー線硬化性の粘着剤からなることにより、ピックアップ工程の前に粘着剤層に対してエネルギー線を照射して、粘着剤を硬化させることが可能となる。これにより、粘着シートのガラスチップに対する粘着力が適度に低下し、ピックアップを良好に行うことが可能となる。
【００３９】
一般的に、エネルギー線硬化性のアクリル系粘着剤としては、側鎖にエネルギー線硬化性基が導入された（メタ）アクリル酸エステル共重合体（Ａ）を含有し、当該（メタ）アクリル酸エステル共重合体（Ａ）以外のエネルギー線硬化性化合物（Ｂ）を含有しない粘着剤組成物から形成されたもの（以下、便宜的に「Ｘタイプ」という場合がある。）と、エネルギー線硬化性を有しないアクリル系重合体（Ｎ）および上記（メタ）アクリル酸エステル共重合体（Ａ）以外のエネルギー線硬化性化合物（Ｂ）を含有する粘着剤組成物から形成されたもの（以下、便宜的に「Ｙタイプ」という場合がある。）と、側鎖にエネルギー線硬化性基が導入された（メタ）アクリル酸エステル共重合体（Ａ）および当該（メタ）アクリル酸エステル共重合体（Ａ）以外のエネルギー線硬化性化合物（Ｂ）を含有する粘着剤組成物から形成されたもの（以下、便宜的に「Ｚタイプ」という場合がある。）とが存在する。
【００４０】
本実施形態に係るガラスダイシング用粘着シートでは、粘着剤層が、これらのいずれのタイプの粘着剤からなってもよい。特に、Ｘタイプの粘着剤は、高温状態においてより高い弾性率を示すため、ダイシング時において、チッピングを効果的に抑制し、さらにはダイシフトを抑制するという観点からは、Ｘタイプの粘着剤を使用することが好ましい。また、Ｙタイプの粘着剤は優れたタックを得やすいため、特にダイシング時におけるチップ飛散を抑制する観点からは、Ｙタイプの粘着剤を使用することが好ましい。さらに、Ｚタイプの粘着剤を使用した場合、エネルギー線照射後における粘着剤層の弾性率がより高くなるため、良好なピックアップを行う観点からは、Ｚタイプの粘着剤を使用することが好ましい。
【００４１】
上述した側鎖にエネルギー線硬化性基が導入された（メタ）アクリル酸エステル共重合体（Ａ）およびエネルギー線硬化性を有しないアクリル系重合体（Ｎ）は、粘着剤層中にそのまま含有されてもよいし、後述する架橋剤（Ｃ）と架橋反応を行って架橋物として含有されてもよい。
【００４２】
（２−１）側鎖にエネルギー線硬化性基が導入された（メタ）アクリル酸エステル共重合体（Ａ）
側鎖にエネルギー線硬化性基が導入された（メタ）アクリル酸エステル共重合体（Ａ）は、アクリル系共重合体（ＡＰ）と、エネルギー線硬化性基含有化合物（Ａ３）とを反応させて得られるものであることが好ましい。
【００４３】
アクリル系共重合体（ＡＰ）は、少なくとも（メタ）アクリル酸アルキルエステルモノマー（Ａ１）と、反応性の官能基を有する官能基含有モノマー（Ａ２）とを共重合したものであることが好ましい。
【００４４】
（メタ）アクリル酸アルキルエステルモノマー（Ａ１）としては、アルキル基の炭素数が１〜１８であるものが好ましく、特に炭素数が１〜４であるものが好ましい。（メタ）アクリル酸アルキルエステルモノマー（Ａ１）の具体例としては、（メタ）アクリル酸メチル、（メタ）アクリル酸エチル、（メタ）アクリル酸プロピル、（メタ）アクリル酸ｎ−ブチル、（メタ）アクリル酸ｎ−ペンチル、（メタ）アクリル酸ｎ−ヘキシル、（メタ）アクリル酸２−エチルヘキシル、（メタ）アクリル酸イソオクチル、（メタ）アクリル酸ｎ−デシル、（メタ）アクリル酸ラウリル、（メタ）アクリル酸ミリスチル、（メタ）アクリル酸パルミチル、（メタ）アクリル酸ステアリル等が挙げられる。これらは単独で用いてもよいし、２種以上を組み合わせて用いてもよい。
【００４５】
アクリル系共重合体（ＡＰ）全体の質量に占める上記（メタ）アクリル酸アルキルエステルモノマー（Ａ１）由来の構造部分の質量の割合は、５０〜９８質量％であることが好ましく、特に６０〜９５質量％であることが好ましく、さらには７０〜９０質量％であることが好ましい。
【００４６】
官能基含有モノマー（Ａ２）としては、エネルギー線硬化性基含有化合物（Ａ３）が有する官能基と反応することが可能な反応性の官能基を有するものが使用される。官能基含有モノマー（Ａ２）が有する官能基としては、例えば、水酸基、カルボキシ基、アミノ基、置換アミノ基、エポキシ基等が挙げられ、中でも水酸基およびカルボキシ基が好ましく、特に水酸基が好ましい。なお、後述する架橋剤（Ｃ）を使用する場合、官能基含有モノマー（Ａ２）が有する反応性の官能基は、当該架橋剤（Ｃ）と反応してもよい。
【００４７】
官能基含有モノマー（Ａ２）として水酸基を有するモノマー（水酸基含有モノマー）を使用する場合、その例としては（メタ）アクリル酸ヒドロキシアルキルエステルが挙げられ、その具体例としては、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチル等が挙げられる。これらの中でも、水酸基の反応性および共重合性の点から、（メタ）アクリル酸２−ヒドロキシエチルが好ましい。これらは単独で用いてもよいし、２種以上を組み合わせて用いてもよい。
【００４８】
官能基含有モノマー（Ａ２）としてカルボキシ基を有するモノマー（カルボキシ基含有モノマー）を使用する場合、その例としてはエチレン性不飽和カルボン酸が挙げられ、その具体例としては、アクリル酸、メタクリル酸、クロトン酸、マレイン酸、イタコン酸、シトラコン酸等が挙げられる。これらの中でも、カルボキシ基の反応性および共重合性の点から、アクリル酸が好ましい。これらは単独で用いてもよいし、２種以上を組み合わせて用いてもよい。
【００４９】
なお、異なる種類の官能基含有モノマー（Ａ２）を組み合わせて用いてもよい。例えば、上述の水酸基含有モノマーとカルボキシ基含有モノマーとを組み合わせて用いてもよい。
【００５０】
アクリル系共重合体（ＡＰ）全体の質量に占める官能基含有モノマー（Ａ２）由来の構造部分の質量の割合は、５〜４０質量％であることが好ましく、特に７〜３５質量％であることが好ましく、さらには１０〜３０質量％であることが好ましい。官能基含有モノマー（Ａ２）由来の構造部分の質量の割合が上記範囲にあることにより、側鎖にエネルギー線硬化性基が導入された（メタ）アクリル酸エステル共重合体（Ａ）へのエネルギー線硬化性基含有化合物（Ａ３）の導入量を好適な範囲にすることができる。また、後述する架橋剤（Ｃ）を使用して、官能基含有モノマー（Ａ２）と架橋剤（Ｃ）とを反応させる場合には、当該架橋剤（Ｃ）による架橋の度合い、すなわちゲル分率を好適な範囲にすることができ、粘着剤層の凝集力等の物性をコントロールすることが可能となる。
【００５１】
アクリル系共重合体（ＡＰ）は、それを構成するモノマーとして、上述した（メタ）アクリル酸アルキルエステルモノマー（Ａ１）および官能基含有モノマー（Ａ２）に加えて、その他のモノマーを含んでもよい。
【００５２】
当該その他のモノマーとしては、例えば、（メタ）アクリル酸メトキシメチル、（メタ）アクリル酸メトキシエチル、（メタ）アクリル酸エトキシメチル、（メタ）アクリル酸エトキシエチル等のアルコキシアルキル基含有（メタ）アクリル酸エステル；（メタ）アクリル酸シクロヘキシル等の脂肪族環を有する（メタ）アクリル酸エステル；（メタ）アクリル酸フェニル等の芳香族環を有する（メタ）アクリル酸エステル；アクリルアミド、メタクリルアミド等の非架橋性のアクリルアミド；（メタ）アクリル酸Ｎ，Ｎ−ジメチルアミノエチル、（メタ）アクリル酸Ｎ，Ｎ−ジメチルアミノプロピル等の非架橋性の３級アミノ基を有する（メタ）アクリル酸エステル；酢酸ビニル；スチレンなどが挙げられる。これらは単独で用いてもよいし、２種以上を組み合わせて用いてもよい。
【００５３】
アクリル系共重合体（ＡＰ）の重合態様は、ランダム共重合体であってもよいし、ブロック共重合体であってもよい。また、重合法に関しては特に限定されず、一般的な重合法により重合することができる。
【００５４】
エネルギー線硬化性基含有化合物（Ａ３）は、官能基含有モノマー（Ａ２）の官能基と反応可能な官能基、およびエネルギー線硬化性の炭素−炭素二重結合を有するものである。
【００５５】
官能基含有モノマー（Ａ２）の官能基と反応可能な官能基としては、例えば、イソシアネート基、エポキシ基等が挙げられ、中でも水酸基との反応性の高いイソシアネート基が好ましい。
【００５６】
エネルギー線硬化性の炭素−炭素二重結合を有する硬化性基（エネルギー線硬化性基）としては、（メタ）アクリロイル基等が好ましい。なお、エネルギー線硬化性の炭素−炭素二重結合は、エネルギー線硬化性基含有化合物（Ａ３）１分子中に１〜５個存在することが好ましく、特に１〜３個存在することが好ましい。
【００５７】
エネルギー線硬化性基含有化合物（Ａ３）の例としては、２−メタクリロイルオキシエチルイソシアネート、メタ−イソプロペニル−α，α−ジメチルベンジルイソシアネート、メタクリロイルイソシアネート、アリルイソシアネート、１，１−（ビスアクリロイルオキシメチル）エチルイソシアネート；ジイソシアネート化合物またはポリイソシアネート化合物と、ヒドロキシエチル（メタ）アクリレートとの反応により得られるアクリロイルモノイソシアネート化合物；ジイソシアネート化合物またはポリイソシアネート化合物と、ポリオール化合物と、ヒドロキシエチル（メタ）アクリレートとの反応により得られるアクリロイルモノイソシアネート化合物などが挙げられる。これらの中でも、特に２−メタクリロイルオキシエチルイソシアネートが好ましい。なお、エネルギー線硬化性基含有化合物（Ａ３）は単独で用いてもよいし、２種以上を組み合わせて用いてもよい。
【００５８】
側鎖にエネルギー線硬化性基が導入された（メタ）アクリル酸エステル共重合体（Ａ）を調製する上で、アクリル系共重合体（ＡＰ）の調製、およびアクリル系共重合体（ＡＰ）とエネルギー線硬化性基含有化合物（Ａ３）との反応は、常法によって行うことができる。この反応工程においては、アクリル系共重合体（ＡＰ）中の官能基含有モノマー（Ａ２）に由来する反応性の官能基と、エネルギー線硬化性基含有化合物（Ａ３）中の官能基とが反応する。これにより、側鎖にエネルギー線硬化性基が導入された（メタ）アクリル酸エステル共重合体（Ａ）が得られる。なお、後述するように、アクリル系共重合体（ＡＰ）とエネルギー線硬化性基含有化合物（Ａ３）との反応は、有機金属触媒（Ｄ）の存在下で行われることが好ましい。
【００５９】
側鎖にエネルギー線硬化性基が導入された（メタ）アクリル酸エステル共重合体（Ａ）中において、官能基含有モノマー（Ａ２）の反応性の官能基の量に対する、エネルギー線硬化性基含有化合物（Ａ３）の量は、３０〜１００モル％であることが好ましく、特に４０〜９５モル％であることが好ましく、さらには５０〜９０モル％であることが好ましい。
【００６０】
側鎖にエネルギー線硬化性基が導入された（メタ）アクリル酸エステル共重合体（Ａ）の重量平均分子量（Ｍｗ）は、１０万〜２５０万であることが好ましく、特に１５万〜２００万であることが好ましく、さらには３０万〜１５０万であることが好ましい。なお、本明細書における重量平均分子量は、ゲルパーミエーションクロマトグラフィー（ＧＰＣ）法により測定した標準ポリスチレン換算の値である。側鎖にエネルギー線硬化性基が導入された（メタ）アクリル酸エステル共重合体（Ａ）の重量平均分子量（Ｍｗ）が上記の範囲にあることにより、粘着剤組成物の塗工性が担保されるとともに、粘着剤層の凝集性が良好なものとなるため、ダイシングに適した物性を得ることができる。
【００６１】
（２−２）エネルギー線硬化性を有しないアクリル系重合体（Ｎ）
エネルギー線硬化性を有しないアクリル系重合体（Ｎ）としては、エネルギー線硬化性を有しない限り、従来公知のアクリル系の重合体を用いることができる。当該アクリル系重合体は、１種類のアクリル系モノマーから形成された単独重合体であってもよいし、複数種類のアクリル系モノマーから形成された共重合体であってもよいし、１種類または複数種類のアクリル系モノマーとアクリル系モノマー以外のモノマーとから形成された共重合体であってもよい。
【００６２】
アクリル系モノマーとなる化合物の具体的な種類は特に限定されず、（メタ）アクリル酸、（メタ）アクリル酸エステル、その誘導体（アクリロニトリル、イタコン酸など）が具体例として挙げられる。さらに具体的な例としては、上述した（メタ）アクリル酸アルキルエステルモノマー（Ａ１）および官能基含有モノマー（Ａ２）が挙げられ、その他に、（メタ）アクリル酸メトキシメチル、（メタ）アクリル酸メトキシエチル、（メタ）アクリル酸エトキシメチル、（メタ）アクリル酸エトキシエチル等のアルコキシアルキル基含有（メタ）アクリル酸エステル；（メタ）アクリル酸シクロヘキシル等の脂肪族環を有する（メタ）アクリル酸エステル；（メタ）アクリル酸フェニル等の芳香族環を有する（メタ）アクリル酸エステル；アクリルアミド、メタクリルアミド等の非架橋性のアクリルアミド；（メタ）アクリル酸Ｎ，Ｎ−ジメチルアミノエチル、（メタ）アクリル酸Ｎ，Ｎ−ジメチルアミノプロピル等の非架橋性の３級アミノ基を有する（メタ）アクリル酸エステル；酢酸ビニル；スチレンなどが挙げられる。
【００６３】
非エネルギー線硬化性アクリル系粘着剤（Ｎ）が、官能基含有モノマー（Ａ２）に由来する反応性官能基を有する場合には、架橋の程度を良好な範囲にする観点から、アクリル系重合体全体の質量に占める官能基含有モノマー（Ａ２）由来の構造部分の質量の割合が、１〜２０質量％程度であることが好ましく、２〜１０質量％であることがより好ましい。
【００６４】
エネルギー線硬化性を有しないアクリル系重合体（Ｎ）の重量平均分子量（Ｍｗ）は、１０万〜２５０万であることが好ましく、特に１５万〜２００万であることが好ましく、さらには２０万〜１５０万であることが好ましい。エネルギー線硬化性を有しないアクリル系重合体（Ｎ）の重量平均分子量（Ｍｗ）が上記の範囲にあることにより、粘着剤組成物の塗工性が担保されるとともに、粘着剤層の凝集性が良好なものとなるため、ダイシングに適した物性を得ることができる。
【００６５】
（２−３）エネルギー線硬化性化合物（Ｂ）
エネルギー線硬化性化合物（Ｂ）とは、紫外線、電子線等のエネルギー線の照射を受けると重合硬化する化合物である。上記エネルギー線硬化性化合物（Ｂ）の例としては、エネルギー線重合性基を有する低分子量化合物（単官能または多官能のモノマーおよびオリゴマー）が挙げられ、具体的には、トリメチロールプロパントリアクリレート、テトラメチロールメタンテトラアクリレート、ペンタエリスリトールトリアクリレート、ジペンタエリスリトールモノヒドロキシペンタアクリレート、ジペンタエリスリトールヘキサアクリレート、１，４−ブチレングリコールジアクリレート、１，６−ヘキサンジオールジアクリレートなどのアクリレート、ジシクロペンタジエンジメトキシジアクリレート、イソボルニルアクリレートなどの環状脂肪族骨格含有アクリレート、ポリエチレングリコールジアクリレート、オリゴエステルアクリレート、ウレタンアクリレートオリゴマー、エポキシ変性アクリレート、ポリエーテルアクリレート、イタコン酸オリゴマーなどのアクリレート系化合物が用いられる。このような化合物は、分子内にエネルギー線硬化性二重結合を有し、通常は、分子量が１００〜３００００、好ましくは３００〜１００００程度である。
【００６６】
本実施形態における粘着剤層が上述したＹタイプの粘着剤からなる場合、粘着剤組成物中のエネルギー線硬化性化合物（Ｂ）の含有量は、エネルギー線硬化性を有しないアクリル系重合体（Ｎ）１００質量部に対して、２０〜２００質量部であることが好ましく、特に４０〜１６０質量部であることが好ましく、さらに４０〜１５０質量部であることが好ましい。
【００６７】
本実施形態における粘着剤層が上述したＺタイプの粘着剤からなる場合、粘着剤組成物中のエネルギー線硬化性化合物（Ｂ）の含有量は、側鎖にエネルギー線硬化性基が導入された（メタ）アクリル酸エステル共重合体（Ａ）１００質量部に対して、３〜６０質量部であることが好ましく、特に５〜５０質量部であることが好ましく、さらに１０〜４０質量部であることが好ましい。
【００６８】
（３）架橋剤（Ｃ）
本実施形態における粘着剤層を形成する粘着剤組成物は、側鎖にエネルギー線硬化性基が導入された（メタ）アクリル酸エステル共重合体（Ａ）またはエネルギー線硬化性を有しないアクリル系重合体（Ｎ）を架橋することが可能な架橋剤（Ｃ）を含有することが好ましい。この場合、本実施形態における粘着剤層は、当該（メタ）アクリル酸エステル共重合体（Ａ）または当該アクリル系重合体（Ｎ）と架橋剤（Ｃ）との架橋反応により得られた架橋物を含有する。かかる架橋剤（Ｃ）を使用することにより、粘着剤層を形成する粘着剤のゲル分率を好適な範囲に調整することが容易となり、ダイシングに適した物性を得ることができる。
【００６９】
架橋剤（Ｃ）の種類としては、例えば、エポキシ系化合物、ポリイソシアネート系化合物、金属キレート系化合物、アジリジン系化合物等のポリイミン系化合物、メラミン樹脂、尿素樹脂、ジアルデヒド類、メチロールポリマー、金属アルコキシド、金属塩等が挙げられる。これらの中でも、架橋反応を制御し易いことなどの理由により、エポキシ系化合物またはポリイソシアネート系化合物を使用することが好ましく、特にポリイソシアネート系化合物を使用することが好ましい。
【００７０】
エポキシ系化合物としては、例えば、１，３−ビス（Ｎ，Ｎ’−ジグリシジルアミノメチル）シクロヘキサン、Ｎ，Ｎ，Ｎ’，Ｎ’−テトラグリシジル−ｍ−キシリレンジアミン、エチレングリコールジグリシジルエーテル、１，６−ヘキサンジオールジグリシジルエーテル、トリメチロールプロパンジグリシジルエーテル、ジグリシジルアニリン、ジグリシジルアミン等が挙げられる。
【００７１】
ポリイソシアネート系化合物は、１分子当たりイソシアネート基を２個以上有する化合物である。具体的には、トリレンジイソシアネート、ジフェニルメタンジイソシアネート、キシリレンジイソシアネート等の芳香族ポリイソシアネート；ヘキサメチレンジイソシアネート等の脂肪族ポリイソシアネート；イソホロンジイソシアネート、水素添加ジフェニルメタンジイソシアネート等の脂環式ポリイソシアネート等が挙げられる。さらには、これらのビウレット体、イソシアヌレート体、アダクト体等が挙げられる。アダクト体としては、エチレングリコール、プロピレングリコール、ネオペンチルグリコール、トリメチロールプロパン、ヒマシ油等の低分子活性水素含有化合物との反応物が挙げられる。
【００７２】
架橋剤（Ｃ）は、１種を単独で使用することもできるし、２種以上を組み合わせて使用することもできる。
【００７３】
粘着剤がＸタイプまたはＺタイプである場合、粘着剤層を形成する粘着剤組成物の架橋剤（Ｃ）の含有量は、側鎖にエネルギー線硬化性基が導入された（メタ）アクリル酸エステル共重合体（Ａ）１００質量部に対し、０．０１〜１５質量部であることが好ましく、特に０．０５〜１０質量部であることが好ましく、さらには０．１〜２質量部であることが好ましい。また、粘着剤がＹタイプである場合、粘着剤層を形成する粘着剤組成物の架橋剤（Ｃ）の含有量は、エネルギー線硬化性を有しないアクリル系重合体（Ｎ）に対し、３〜２０質量部であることが好ましく、特に５〜１７質量部であることが好ましく、さらには７〜１４質量部であることが好ましい。
【００７４】
（４）有機金属触媒（Ｄ）
側鎖にエネルギー線硬化性基が導入された（メタ）アクリル酸エステル共重合体（Ａ）を得るために、アクリル系共重合体（ＡＰ）とエネルギー線硬化性基含有化合物（Ａ３）とを反応させる場合、当該反応は、有機金属触媒（Ｄ）の存在下で行われることが好ましい。有機金属触媒（Ｄ）としては、特に、ジルコニウムを含有する有機化合物、チタンを含有する有機化合物およびスズを含有する有機化合物から選択される少なくとも１種を使用することが好ましい。このような有機金属触媒（Ｄ）の存在下で反応することにより、得られた（メタ）アクリル酸エステル共重合体（Ａ）を含有する粘着剤組成物は、より優れたタックを有する粘着剤層を形成することが可能となり、チップ飛散を効果的に抑制することが可能となる。有機金属触媒（Ｄ）は、上記３種の有機化合物の中でも、ジルコニウムを含有する有機化合物およびチタンを含有する有機化合物の少なくとも一方であることが好ましく、特に、ジルコニウムを含有する有機化合物であることが好ましい。
【００７５】
上記有機化合物の形態の例としては、アルコキシド化合物、キレート化合物、アシレート化合物等が挙げられ、これらの中でもキレート化合物が好ましい。
【００７６】
有機金属触媒（Ｄ）の具体例としては、ジルコニウムアルコキシド、ジルコニウムキレート、チタンアルコキシド、チタンキレート、スズアルコキシド、スズキレート等が挙げられる。これらの中でも、ジルコニウムキレートが好ましい。有機金属触媒（Ｄ）は、これらの化合物の１種類からなるものであってもよく、あるいは、これらの化合物の２種類以上からなるものであってもよい。
【００７７】
側鎖にエネルギー線硬化性基が導入された（メタ）アクリル酸エステル共重合体（Ａ）を得るための反応において使用される有機金属触媒（Ｄ）の使用量は限定されない。当該使用量は、当該（メタ）アクリル酸エステル共重合体（Ａ）の固形分１００質量部に対して、金属量換算で０．００１〜１０質量部であることが好ましく、特に０．０１〜５質量部であることが好ましく、さらには０．０５〜３質量部であることが好ましい。なお、本発明で金属量換算とは、有機金属触媒（Ｄ）において、有機物から構成される構造の分子量に相当する質量を除いた、金属のみの質量で算出した配合量または配合割合であることをいう。
【００７８】
（５）その他の成分
本実施形態における粘着剤層を形成する粘着剤組成物は、上記の成分に加えて、光重合開始剤、架橋促進剤、染料や顔料等の着色材料、難燃剤、フィラー、帯電防止剤などの各種添加剤を含有してもよい。
【００７９】
光重合開始剤としては、ベンゾイン化合物、アセトフェノン化合物、アシルフォスフィンオキサイド化合物、チタノセン化合物、チオキサントン化合物、パーオキサイド化合物等の光開始剤、アミンやキノン等の光増感剤などが挙げられる。具体的には、α−ヒドロキシシクロヘキシルフェニルケトン、ベンゾイン、ベンゾインメチルエーテル、ベンゾインエチルエーテル、ベンゾインイソプロピルエーテル、ベンジルジフェニルサルファイド、テトラメチルチウラムモノサルファイド、アゾビスイソブチロニトリル、ジベンジル、ジアセチル、β−クロールアンスラキノン、２，４，６−トリメチルベンゾイルジフェニルフォスフィンオキサイドなどが例示される。エネルギー線として紫外線を用いる場合には、光重合開始剤を配合することにより照射時間および照射量を少なくすることができる。
【００８０】
本実施形態における粘着剤層を形成する粘着剤組成物が架橋剤（Ｃ）を含有する場合、その架橋剤（Ｃ）の種類などに応じて、適切な架橋促進剤を含有してもよい。
【００８１】
（６）エネルギー線の照射
本実施形態に係るガラスダイシング用粘着シートにおいて、粘着剤層が、エネルギー線硬化性の粘着剤からなる場合、当該粘着剤を硬化させるためのエネルギー線としては、電離放射線、すなわち、紫外線、電子線、Ｘ線などが挙げられる。これらのうちでも、比較的照射設備の導入の容易な紫外線が好ましい。
【００８２】
電離放射線として紫外線を用いる場合には、取り扱いの容易さから波長２００〜３８０ｎｍ程度の紫外線を含む近紫外線を用いることが好ましい。光量としては、粘着剤組成物中に含まれるエネルギー線硬化性成分の種類や粘着剤層の厚さに応じて適宜選択すればよく、通常５０〜５００ｍＪ／ｃｍ２程度であり、１００〜４５０ｍＪ／ｃｍ２が好ましく、２００〜４００ｍＪ／ｃｍ２がより好ましい。また、紫外線照度は、通常５０〜５００ｍＷ／ｃｍ２程度であり、１００〜４５０ｍＷ／ｃｍ２が好ましく、２００〜４００ｍＷ／ｃｍ２がより好ましい。紫外線源としては特に制限はなく、例えば高圧水銀ランプ、メタルハライドランプ、ＵＶ−ＬＥＤなどが用いられる。
【００８３】
電離放射線として電子線を用いる場合には、その加速電圧については、粘着剤組成物中に含まれるエネルギー線硬化性成分の種類や粘着剤層の厚さに応じて適宜選定すればよく、通常加速電圧１０〜１０００ｋＶ程度であることが好ましい。また、照射線量は、粘着剤が適切に硬化する範囲に設定すればよく、通常１０〜１０００ｋｒａｄの範囲で選定される。電子線源としては、特に制限はなく、例えばコックロフトワルトン型、バンデグラフト型、共振変圧器型、絶縁コア変圧器型、あるいは直線型、ダイナミトロン型、高周波型などの各種電子線加速器を用いることができる。
【００８４】
３．剥離フィルム
本実施形態に係るガラスダイシング用粘着シートでは、被着体を貼付するまでの間、粘着剤層における基材とは反対側の面を保護する目的で、剥離フィルムが当該面に積層されていてもよい。剥離フィルムの構成は任意であり、プラスチックフィルムを剥離剤等により剥離処理したものが例示される。プラスチックフィルムの具体例としては、ポリエチレンテレフタレート、ポリブチレンテレフタレート、ポリエチレンナフタレート等のポリエステルフィルム、およびポリプロピレンやポリエチレン等のポリオレフィンフィルムが挙げられる。剥離剤としては、シリコーン系剥離剤、フッ素系剥離剤、長鎖アルキル系剥離剤等を用いることができる。これらの中でも、安価で安定した性能が得られるシリコーン系剥離剤が好ましい。剥離フィルムの厚さは、特に制限はないものの、通常２０〜２５０μｍ程度である。
【００８５】
４．ガラスダイシング用粘着シートの物性
粘着剤層の基材とは反対側の面を無アルカリガラスに貼付し、２０分間静置した後における、本実施形態に係るガラスダイシング用粘着シートの当該無アルカリガラスに対する粘着力は、８０００〜２５０００ｍＮ／２５ｍｍであることが好ましく、特に９０００〜２２０００ｍＮ／２５ｍｍであることが好ましく、さらには１００００〜１９０００ｍＮ／２５ｍｍであることが好ましい。当該粘着力が上記範囲であることで、ダイシング時においてガラスチップが粘着シート上に良好に保持される。これにより、粘着シート上におけるガラスチップのずれに起因した、ガラスチップ同士の衝突、およびガラス板やガラスチップの切断面とダイシングブレードとの意図しない衝突が効果的に抑制され、チッピングが効果的に抑制される。また、ダイシングの際にガラス板を粘着シート上に良好に保持することが可能となる結果、チップ飛散およびダイシフトの発生も抑制される。なお、本明細書においては、粘着剤層が上述したエネルギー線硬化性の粘着剤からなる場合、上記粘着力はエネルギー線照射前に測定された値とする。
【００８６】
粘着剤層が上述したエネルギー線硬化性の粘着剤からなる場合、粘着剤層の基材とは反対側の面を無アルカリガラスに貼付し、当該粘着剤層に対してエネルギー線を照射した後における、本実施形態に係るガラスダイシング用粘着シートの無アルカリガラスに対する粘着力は、５０〜２５０ｍＮ／２５ｍｍであることが好ましく、特に６０〜１６０ｍＮ／２５ｍｍであることが好ましく、さらには７０〜１３０ｍＮ／２５ｍｍであることが好ましい。エネルギー線照射後における粘着力が５０ｍＮ／２５ｍｍ以上であることで、ガラスチップを粘着シートからピックアップする前の段階において、意図せずガラスチップが粘着シートから剥離したり、ずれたりすることを抑制でき、ピックアップをより良好に行うことができる。一方、エネルギー線照射後における粘着力が２５０ｍＮ／２５ｍｍ以下であることで、例えばガラスチップを個々にピックアップする場合に、ガラスチップを破損することなく良好にピックアップすることができるとともに、糊残りの発生を抑制することができる。
【００８７】
なお、本明細書における粘着力は、無アルカリガラスを被着体とし、ＪＩＳ Ｚ０２３７：２００９に準じた１８０°引き剥がし法により測定した粘着力（ｍＮ／２５ｍｍ）とし、測定方法の詳細は、後述する試験方法に記載する通りである。
【００８８】
５．ガラスダイシング用粘着シートの製造方法
ガラスダイシング用粘着シートの製造方法は、前述の粘着剤組成物から形成される粘着剤層を基材の一方の面に積層できれば、特に限定されない。
【００８９】
ガラスダイシング用粘着シートの製造方法の一例としては、まず、前述の粘着剤組成物、および所望によりさらに溶媒または分散媒を含有する塗工用組成物を調製する。次に、この塗工用組成物を、基材の一方の面上に、ダイコーター、カーテンコーター、スプレーコーター、スリットコーター、ナイフコーター等により塗布して塗膜を形成する。さらに、当該塗膜を乾燥させることにより、粘着剤層を形成することができる。塗工用組成物は、塗布を行うことが可能であればその性状は特に限定されない。粘着剤層を形成するための成分は、塗工用組成物中に溶質として含有されてもよく、または分散質として含有されてもよい。
【００９０】
塗工用組成物が架橋剤（Ｃ）を含有する場合、所望の存在密度で架橋構造を形成させるために、上記の乾燥の条件（温度、時間など）を変えてもよく、または加熱処理を別途設けてもよい。架橋反応を十分に進行させるために、上記の方法などによって基材に粘着剤層を積層した後、得られたガラスダイシング用粘着シートを、例えば２３℃、相対湿度５０％の環境に１週間から２週間程度静置するといった養生を行ってもよい。
【００９１】
ガラスダイシング用粘着シートの製造方法の別の例としては、まず、上述したような剥離フィルムの剥離処理面上に塗工用組成物を塗布して、塗膜を形成する。次に、当該塗膜を乾燥させて、粘着剤層と剥離フィルムとからなる積層体を形成する。さらに、この積層体の粘着剤層における剥離フィルムとは反対側の面を基材に貼付する。以上によって、ガラスダイシング用粘着シートと剥離フィルムとの積層体を得ることができる。この積層体における剥離フィルムは工程材料として剥離してもよいし、被着体に貼付するまでの間、粘着剤層を保護していてもよい。
【００９２】
６．ガラスダイシング用粘着シートの使用方法
本実施形態に係るガラスダイシング用粘着シートは、ガラス板のダイシングに使用することができる。また、本実施形態に係るガラスダイシング用粘着シートは、ガラス板のダイシングとそれに続くピックアップとを含む一連の工程にも使用することができる。
【００９３】
ダイシングとそれに続くピックアップとを含む一連の工程に使用する場合、最初に、本実施形態に係るガラスダイシング用粘着シートの粘着剤層における基材とは反対側の面（以下、「粘着面」という場合がある。）をガラス板に貼付する。粘着面に剥離フィルムが積層されている場合には、その剥離フィルムを剥離して露出した粘着面に対してガラス板を貼付する。一方、粘着面の周縁部は、リングフレームと呼ばれる搬送や装置への固定のための環状の治具に貼付される。なお、ガラス板を貼付してから、続くダイシング工程を実施するまでの間、１０分〜１２０分静置することが好ましく、特に１５分〜６０分静置することが好ましく、さらには２０分〜４０分静置することが好ましい。このような期間静置することで、ガラス板と粘着シートとの密着性を十分なものとすることができる。
【００９４】
次いで、ダイシング工程を実施する。すなわち、ガラスダイシング用粘着シート上に貼付されたガラス板を、ダイシングブレードを用いて切断する。これにより、ガラスダイシング用粘着シート上に貼付された複数のガラスチップが得られる。本実施形態に係るガラスダイシング用粘着シートでは、基材が前述した厚さを有することで、粘着シートとしてのハンドリング性が良好となる。さらに、粘着剤層の１００℃における貯蔵弾性率が前述した範囲であることにより、ダイシング時の摩擦熱によって粘着剤層の温度が約１００℃といった高温になった際に、ダイシング時における揺れの発生が十分に抑えられる結果、薄いガラス板を小チップにダイシングする場合でも、チッピングの発生を抑制することができる。これらの結果、薄いガラス板から小チップを効率良く得ることが可能となる。
【００９５】
粘着剤層が上述したエネルギー線硬化性の粘着剤からなる場合、ダイシング工程終了後、複数のガラスチップが貼付された粘着シートに対して、ガラスチップ側の面または基材側の面からエネルギー線照射を行う。これにより、（メタ）アクリル酸エステル共重合体（Ａ）が有するエネルギー線硬化性基の重合反応が進行して粘着性が低下し、続くピックアップ工程を行い易くなる。
【００９６】
ピックアップ工程は、吸引コレット等の汎用手段により行うことができる。この時、ピックアップし易くするために、対象のガラスチップを基材における粘着剤層とは反対側の面からピンやニードル等で押し上げることが好ましい。本実施形態に係るガラスダイシング用粘着シートでは、基材の厚さが上述の範囲であることで、粘着シートが良好な柔軟性を有するものとなる。これにより、良好なピックアップを行うことができる。
【００９７】
なお、ピックアップ工程の前に、エキスパンド工程を行うことが好ましい。この場合、ガラスダイシング用粘着シートを平面方向に伸長させる。これにより、ガラスチップ間の間隔が広がり、ピックアップし易くなる。伸長の程度は、好ましい間隔、基材の引張強度等を考慮して適宜設定すればよい。なお、エキスパンド工程は、エネルギー線照射の前に行ってもよい。
【００９８】
また、本実施形態に係るガラスダイシング用粘着シートを用いてガラス板をダイシングする場合、得られるガラスチップの平面の面積は、１×１０−６ｍｍ２〜１ｍｍ２であることが好ましく、１×１０−４ｍｍ２〜０．２５ｍｍ２であることがより好ましく、特に２．５×１０−３ｍｍ２〜０．０９ｍｍ２であることが好ましく、さらには０．０１ｍｍ２〜０．０３ｍｍ２であることが好ましい。本実施形態に係るガラスダイシング用粘着シートによれば、粘着剤層の１００℃における貯蔵弾性率が前述した範囲であることで、ダイシング時における粘着シートの揺れが抑制されるため、上記範囲の面積を有する小さなガラスチップであっても、チッピングの発生を抑制しながら得ることができる。
【００９９】
本実施形態に係るガラスダイシング用粘着シートを用いてガラス板をダイシングする場合、ワークとするガラス板の厚さは、５０〜１００００μｍであることが好ましく、特に１００〜５０００μｍであることが好ましく、さらには３００〜８００μｍであることが好ましい。なお、本明細書において「ワーク」とは、本実施形態に係るガラスダイシング用粘着シートが貼付される被着体、または当該粘着シートを用いて加工される被加工物をいうものとする。本実施形態に係るガラスダイシング用粘着シートによれば、粘着剤層の１００℃における貯蔵弾性率が前述した範囲であることで、ダイシング時における粘着シートの揺れが抑制されるため、厚さ５０μｍといった薄いガラス板であっても、チッピングの発生を抑制しながらダイシングすることができる。
【０１００】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１０１】
例えば、ガラスダイシング用粘着シートにおける基材と粘着剤層との間には、他の層が介在していてもよい。
【実施例】
【０１０２】
以下、実施例等により本発明をさらに具体的に説明するが、本発明の範囲はこれらの実施例等に限定されるものではない。なお、以下における質量部の記載は、固形分換算値として記載されたものである。
【０１０３】
〔実施例１〕
（１）（メタ）アクリル酸エステル共重合体（Ａ）の調製
アクリル酸２−エチルヘキシル７５質量部と、メタクリル酸メチル１０質量部と、アクリル酸２−ヒドロキシエチル１５質量部とを共重合させて、アクリル系共重合体（ＡＰ）を得た。得られたアクリル系共重合体（ＡＰ）の分子量を測定したところ、重量平均分子量（Ｍｗ）は７０万であった。なお、本実施例における重量平均分子量（Ｍｗ）は、ゲルパーミエーションクロマトグラフィー（ＧＰＣ）を用いて測定（ＧＰＣ測定）した標準ポリスチレン換算の重量平均分子量である。
【０１０４】
次いで、得られたアクリル系共重合体（ＡＰ）と、エネルギー線硬化性基含有化合物（Ａ３）としての２−メタクリロイルオキシエチルイソシアネート（ＭＯＩ）とを、有機金属触媒（Ｄ）としてのジルコニウムキレート触媒（マツモトファインケミカル社製，製品名「ＺＣ−７００」)の存在下で反応させた。これにより、側鎖にエネルギー線硬化性基（メタクリロイル基）が導入された（メタ）アクリル酸エステル共重合体（Ａ）を得た。このとき、ＭＯＩが、アクリル系共重合体（ＡＰ）のアクリル酸２−ヒドロキシエチル単位１００モル当たり、６０モル（６０モル％）となるように、両者を反応させた。また、有機金属触媒（Ｄ）の配合量は、アクリル系共重合体（ＡＰ）１００質量部に対して、０．１質量部とした。
【０１０５】
（２）粘着剤組成物の調製
上記工程（１）で得られた（メタ）アクリル酸エステル共重合体（Ａ）１００質量部と、光重合開始剤としてのα−ヒドロキシシクロヘキシルフェニルケトン（ＢＡＳＦ社製，製品名「イルガキュア１８４」）３．０質量部と、架橋剤（Ｃ）としてのトリメチロールプロパン変性トリレンジイソシアネート（東ソー社製，製品名「コロネートＬ」）０．２質量部とを溶媒中で混合し、粘着剤組成物の塗布溶液を得た。なお、この粘着剤組成物を使用することで、Ｘタイプの粘着剤が得られる。
【０１０６】
（３）ガラスダイシング用粘着シートの作製
上記工程（２）で得られた粘着剤組成物の塗布溶液を、ポリエチレンテレフタレートフィルムの片面をシリコーン系剥離剤で剥離処理した剥離フィルム（リンテック社製，製品名「ＳＰ−ＰＥＴ３８１０３１」，厚さ：３８μｍ）の剥離処理面にダイコーターで塗布した。次いで、１００℃で１分間処理して、塗膜を乾燥させるとともに架橋反応を進行させた。これにより、剥離フィルムと厚さ１０μｍの粘着剤層とからなる積層体を得た。さらに、当該積層体の粘着剤層側の面に対して、基材としてのポリエチレンテレフタレート（ＰＥＴ）フィルム（東洋紡社製，製品名「Ａ−４１００」，厚さ：１００μｍ）を貼合した。これにより、基材と粘着剤層と剥離フィルムとが順に積層されたガラスダイシング用粘着シートを得た。
【０１０７】
〔実施例２〜１２〕
基材の材料、基材の厚さ、粘着剤層を形成するために使用した２−メタクリロイルオキシエチルイソシアネート（ＭＯＩ）の量、粘着剤層を形成するために使用した有機金属触媒（Ｄ）の種類、および粘着剤層の厚さを表１に示すように変更する以外、実施例１と同様にしてガラスダイシング用粘着シートを製造した。
【０１０８】
〔比較例１〕
基材の厚さを表１に示すように変更する以外、実施例１と同様にしてガラスダイシング用粘着シートを製造した。
【０１０９】
〔比較例２〕
（１）粘着剤組成物の調製
アクリル酸ブチル９０質量部と、アクリル酸１０質量部とを共重合させて、エネルギー線硬化性を有しないアクリル系重合体（Ｎ）を得た。得られた重合体（Ｎ）の分子量を測定したところ、重量平均分子量（Ｍｗ）は６０万であった。
【０１１０】
上記の通り得られたエネルギー線硬化性を有しないアクリル系重合体（Ｎ）１００質量部と、エネルギー線硬化性化合物（Ｂ）としての３官能ウレタンアクリレートオリゴマー（大日精化工業社製，製品名「ＥＸＬ８１０ＴＬ」，Ｍｗ＝５０００）１２７質量部と、光重合開始剤としてのα−ヒドロキシシクロヘキシルフェニルケトン（ＢＡＳＦ社製，製品名「イルガキュア１８４」）４質量部と、架橋剤としてのトリメチロールプロパン変性トリレンジイソシアネート（東ソー社製，製品名「コロネートＬ」）１１質量部とを溶媒中で混合し、粘着剤組成物の塗布溶液を得た。なお、この粘着剤組成物を使用することで、Ｙタイプの粘着剤が得られる。
【０１１１】
（２）ガラスダイシング用粘着シートの作製
上記工程（１）で得られた粘着剤組成物の塗布溶液を使用する以外、実施例１と同様にしてガラスダイシング用粘着シートを製造した。
【０１１２】
〔比較例３〕
（１）粘着剤組成物の調製
アクリル酸２−エチルヘキシル５０質量部と、アクリル酸メチル４０質量部と、アクリル酸１０質量部とを共重合させて、エネルギー線硬化性を有しないアクリル系重合体（Ｎ）を得た。得られた重合体（Ｎ）の分子量を測定したところ、重量平均分子量（Ｍｗ）は８０万であった。
【０１１３】
上記の通り得られたエネルギー線硬化性を有しないアクリル系重合体（Ｎ）１００質量部と、エネルギー線硬化性化合物（Ｂ）としての１０官能ウレタンアクリレート（日本合成化学工業社製，製品名「ＵＶ−１７００Ｂ」，分子量：１７００）４０質量部と、光重合開始剤としてのα−ヒドロキシシクロヘキシルフェニルケトン（ＢＡＳＦ社製，製品名「イルガキュア１８４」）０．１質量部と、架橋剤としてのトリメチロールプロパン変性トリレンジイソシアネート（東ソー社製，製品名「コロネートＬ」）１０質量部とを溶媒中で混合し、粘着剤組成物の塗布溶液を得た。なお、この粘着剤組成物を使用することで、Ｙタイプの粘着剤が得られる。
【０１１４】
（２）ガラスダイシング用粘着シートの作製
上記工程（１）で得られた粘着剤組成物の塗布溶液を使用する以外、実施例１と同様にしてガラスダイシング用粘着シートを製造した。
【０１１５】
〔比較例４および５〕
粘着剤層の厚さを表１に示すように変更する以外、比較例３と同様にしてガラスダイシング用粘着シートを製造した。
【０１１６】
表１に記載の略号等の詳細は以下の通りである。
[基材の材料]
ＰＥＴ（厚さ１００μｍ）：ポリエチレンテレフタレートフィルム（東洋紡社製，製品名「Ａ―４１００」）
ＰＥＴ（厚さ５０μｍ）：ポリエチレンテレフタレートフィルム（東洋紡社製，製品名「Ａ―４１００」）
ＰＥＴ（厚さ１８８μｍ）：ポリエチレンテレフタレートフィルム（東洋紡社製，製品名「Ａ―４１００」）
ＰＯ：ポリオレフィンフィルム（リケンテクノス社製，製品名「ＡＤＮ０９−１００Ｔ−Ｍ８」）
ＰＰ：ポリプロピレンフィルム（ダイヤプラスフィルム社製，製品名「ＰＬ１０９」）
ＰＩ：ポリイミドフィルム（ＭＰＲＴＥＣＨ社製，製品名「Ｍｏｒｄｏｈａｒ  ＰＩＦ１００」）
[有機金属触媒]
Ｚｒ：ジルコニウムキレート触媒（マツモトファインケミカル社製，製品名「ＺＣ−７００」)
Ｓｎ：ジブチルスズラウリレート触媒（トーヨーケム社製，製品名「ＢＸＸ−３７７８」）
【０１１７】
〔試験例１〕（基材の貯蔵弾性率の測定）
実施例および比較例で使用した基材について、下記の装置および条件で２３℃における貯蔵弾性率を測定した。結果を表１に示す。
測定装置：動的弾性率測定装置，ティー・エイ・インスツルメント社製，製品名「ＤＭＡ  Ｑ８００」
試験開始温度：０℃
試験終了温度：２００℃
昇温速度：３℃／分
周波数：１１Ｈｚ
振幅：２０μｍ
【０１１８】
〔試験例２〕（紫外線照射前の粘着剤層の貯蔵弾性率の測定）
実施例および比較例において使用した粘着剤組成物の塗布溶液を、厚さ３８μｍの第１の剥離フィルム（リンテック社製，製品名「ＳＰ−ＰＥＴ３８１０３１」）の剥離処理面上に塗布した。得られた塗膜を１００℃で１分間保持することにより、塗膜を乾燥させた。これにより、第１の剥離フィルム上に厚さ４０μｍの粘着剤層を形成した。さらに、当該粘着剤層における第１の剥離フィルムとは反対側の面に、厚さ３８μｍの第２の剥離フィルム（リンテック社製，製品名「ＳＰ−ＰＥＴ３８１０３１」）の剥離処理面を貼り合わせ、第１の剥離フィルムと厚さ４０μｍの粘着剤層と第２の剥離フィルムとがこの順に積層されてなる積層体を得た。以上の手順により得られる粘着剤層を、厚さ８００μｍとなるように複数層積層した。この厚さ８００μｍの積層体から直径１０ｍｍの円形に打ち抜いて、測定のための試料とした。粘弾性測定装置（ＴＡインスツルメンツ社製，製品名「ＡＲＥＳ」）により、試料に周波数１Ｈｚのひずみを与え、−５０〜１５０℃の貯蔵弾性率を測定し、２３℃および１００℃における貯蔵弾性率の値を得た。結果を表１に示す。なお、粘着剤層を複数積層する際には、上記積層体として、粘着剤層の形成後、温度２３℃、湿度５０％の環境下において１週間放置したものを使用した。
【０１１９】
〔試験例３〕（紫外線照射後の粘着剤層の引張弾性率の測定）
試験例２と同様の手順により、粘着剤層を、厚さ２００μｍとなるように複数層積層した。
【０１２０】
続いて、紫外線照射装置（リンテック社製，製品名「ＲＡＤ−２０００」）を用いて紫外線（ＵＶ）照射（照度：２３０ｍＷ／ｃｍ２，光量：１９０ｍＪ／ｃｍ２）を行うことで、粘着剤層を硬化させた。さらに、１５ｍｍ×１４０ｍｍに裁断して、試験片を得た。
【０１２１】
得られた試験片から剥離フィルムを剥離し、硬化した粘着剤層について、ＪＩＳ Ｋ７１６１：１９９４およびＪＩＳ Ｋ７１２７：１９９９に準拠して、２３℃における引張弾性率を測定した。具体的には、引張試験機（島津製作所製，製品名「オートグラフＡＧ−ＩＳ ５００Ｎ」）にて、チャック間距離１００ｍｍに設定した後、２００ｍｍ／分の速度で引張試験を行い、引張弾性率（Ｐａ）を測定した。結果を表１に示す。
【０１２２】
〔試験例４〕（タック値の測定）
実施例および比較例において製造した粘着シートの粘着剤層側の面について、直径５ｍｍ（５ｍｍφ）のプローブを用いて、プローブタック試験機（レスカ社製，製品名「ＲＰＴ−１００」）によりタック値を測定した。測定方法は、ＪＩＳ  Ｚ０２３７：２００９に記載の方法において、剥離速度を１ｍｍ／分に変更する一方、荷重は１００ｇｆ／ｃｍ２、接触時間は１秒間と、上記のＪＩＳ規定の記載のとおりとした。測定したエネルギー量（ピーク積算値）を求め、これをタック値（単位：ｍＪ／５ｍｍφ）とした。結果を表１に示す。なお、上記測定には、粘着剤層の形成後、温度２３℃、湿度５０％の環境下において１週間放置した粘着シートを使用した。
【０１２３】
〔試験例５〕（紫外線照射前後の粘着力の測定）
室温下にて、実施例および比較例にて製造し、温度２３℃、湿度５０％の環境下において１週間放置したガラスダイシング用粘着シートから剥離フィルムを剥離した。粘着剤層の露出した面を６インチ無アルカリガラス板の一方の面に重ね合わせ、２ｋｇのローラーを１往復させることにより荷重をかけて貼合し、２０分放置した。その後、ＪＩＳ  Ｚ０２３７：２００９に準じた１８０°引き剥がし法により、無アルカリガラス板から、剥離速度３００ｍｍ／ｍｉｎ、剥離角度１８０°にてガラスダイシング用粘着シートを剥離し、粘着力（ｍＮ／２５ｍｍ）を測定した。この測定値を紫外線照射前の粘着力とした。結果を表１に示す。
【０１２４】
また、上記と同様に、実施例および比較例にて製造したガラスダイシング用粘着シートと６インチ無アルカリガラス板とを貼合し、２０分放置した後、ガラスダイシング用粘着シートの基材側から、紫外線照射装置（リンテック社製，製品名「ＲＡＤ−２０００」）を用いて紫外線（ＵＶ）照射（照度：２００ｍＷ／ｃｍ２，光量：１８０ｍＪ／ｃｍ２）を行い、粘着剤層を硬化させた。その後、上記と同様に粘着力（ｍＮ／２５ｍｍ）を測定した。この測定値を紫外線照射後の粘着力とした。結果を表１に示す。
【０１２５】
〔試験例６〕（チッピング評価）
実施例および比較例にて製造し、温度２３℃、湿度５０％の環境下において１週間放置したガラスダイシング用粘着シートから剥離フィルムを剥離し、テープマウンター（リンテック社製，製品名「Ａｄｗｉｌｌ ＲＡＤ２５００ｍ／１２」）を用いて、粘着剤層の露出した面に厚さ５５０μｍの６インチ無アルカリガラス板およびダイシング用リングフレームを貼付した。続いて、リングフレームの外径に合わせてガラスダイシング用粘着シートを裁断した。さらに、ダイシング装置（ディスコ社製，製品名「ＤＦＤ−６５１」）を用いて、以下のダイシング条件でガラス板側から切断するダイシングを行い、０．６ｍｍ角のガラスチップを得た。
【０１２６】
＜ダイシング条件＞
・ダイシング装置  ：ディスコ社製 ＤＦＤ−６５１
・ブレード        ：ディスコ社製 ＮＢＣ−２Ｈ ２０５０ ２７ＨＥＣＣ
・ブレード幅      ：０．０２５〜０．０３０ｍｍ
・刃先出し量      ：０．６４０〜０．７６０ｍｍ
・ブレード回転数  ：３００００ｒｐｍ
・切削速度        ：８０ｍｍ／ｓｅｃ
・基材切り込み深さ：２０μｍ
・切削水量        ：１．０Ｌ／ｍｉｎ
・切削水温度      ：２０℃
・ダイシングサイズ：０．６ｍｍ角（平面の面積が０．３６ｍｍ２）
【０１２７】
ダイシング完了後、ガラスダイシング用粘着シートの中心部およびその近傍に位置するガラスチップについて、端部の欠けの有無および形状を観察した。具体的には、電子顕微鏡（ＫＥＹＥＮＣＥ社製，製品名「ＶＨＺ−１００」，倍率：３００倍）を用いて、基材の製造時における流れ方向（ＭＤ方向）に５０チップ辺分およびＭＤ方向に直交する方向（ＣＤ方向）に５０チップ辺分を観察した。そして、２０μｍ以上の幅または深さを有する欠けをチッピングと判定し、その数を数えた。この結果に基づいて、以下を基準として、チッピングを評価した。評価結果を表１に示す。
◎：チッピングが生じたチップの数が、５個未満である。
○：チッピングが生じたチップの数が、５個以上、５０個未満である。
×：チッピングが生じたチップの数が、５０個以上である。
【０１２８】
〔試験例７〕（ハンドリング性評価）
実施例および比較例にて製造し、温度２３℃、湿度５０％の環境下において１週間放置したガラスダイシング用粘着シートから剥離フィルムを剥離し、ダイシングテープマウンター（リンテック社製，製品名「ＲＡＤ−２５００Ｆ／８」）を用いて、粘着剤層の露出した面に厚さ５５０μｍの６インチの無アルカリガラス板およびリングフレームに貼付した。この作業を５０回繰り返し、以下を基準として、粘着シートのハンドリング性を評価した。
○：特段の問題が生じることなく、５０回連続して貼付することができた。
×：途中でエラーが生じて作業が中断し、５０回連続して貼付することができなかった。
【０１２９】
【表１】
0006623098.tif 000002
【０１３０】
表１からわかるように、実施例に係る粘着シートによれば、チッピングの発生を抑制することができる。さらに、実施例に係る粘着シートは、ハンドリング性に優れることがわかる。
【産業上の利用可能性】
【０１３１】
本発明に係るガラスダイシング用粘着シートは、ガラスのダイシング工程に用いられ、特に、薄いガラスのダイシング工程に好適に用いられる。